Сталь
STEEL

Изобретение относится к области черной металлургии, в частности к составам стали, которая может быть использована в машиностроении.
Известна сталь, содержащая мас. %: углерод 0,23-0,3; кремний 0,17-0,37; марганец 1,1-1,6; хром 0,6-0,9; титан 0,005-0,01; церий 0,002-0,01; азот 0,002-0,008; железо - остальное [1].
Задачей изобретения является повышение износостойкости стали.
Технический результат достигается тем, что сталь, содержащая углерод, кремний, марганец, хром, церий, железо, дополнительно содержит кобальт, серебро, рений, медь, теллур, селен, индий, фосфор, при следующем соотношении компонентов, мас. %: углерод 0,23-0,33; кремний 0,05-0,15; марганец 6,0-8,6; хром 0,5-0,9; церий 3,5-4,0; кобальт 0,4-0,6; серебро 0,02-0,03; рений 0,04-0,06; медь 1,2-1,6; теллур 0,002-0,003; селен 0,02-0,03; индий 0,02-0,03; фосфор 0,2-0,3; железо - остальное.
В таблице приведены составы стали.
-3
Износ (потеря веса образца при трении с нагрузкой 150 кг) предложенной стали составит: ~ 0,3×10 кг.
Марганец, хром, кобальт, церий, рений, фосфор обеспечивают повышенную износостойкость сплава. Церий, серебро, кобальт, медь препятствуют возникновению и развитию трещин при трении. Серебро, кобальт, теллур, селен, индий препятствуют образованию задиров.
Сталь может быть выплавлена в электропечах. Отливки подвергают нагреву до температуры 1100-1150°С и закалке в воде.
Источник информации
1. SU 831852, 1981.